"バインダーとして水酸基末端ポリエーテル及び水酸基末端ポリカプロラクトンエーテル中から選ばれる1種以上を5~10重量、可塑剤としてN-ブチル-Nニトラミンを5~15重量、主酸化剤としてアンモニウムパークロレートを10~70重量、副酸化剤としてアンモニウムニトレートを10~30重量及びAl化合物、Zr化合物、B化合物及びFe化合物からなる群から選ばれる1種以上を1~30重量含む鈍感性固体推進剤組成物。前記バインダーとして水酸基末端ポリエーテル及び水酸基末端ポリカプロラクトンエーテルを共に使用することを特徴とする請求項1に記載の鈍感性固体推進剤組成物。可塑剤としてトリメチルオールエタントリニトレート及びブタントリオールトリニトレートから選ばれる1種以上を更に含むことを特徴とする請求項1に記載の鈍感性固体推進剤組成物。イソポロンジイソシアネート及び多官能性脂肪族イソシアネートから選ばれる1種以上の硬化剤を更に含むことを特徴とする請求項1に記載の鈍感性固体推進剤組成物。Nメチルpニトロアニリンまたは2-ニトロジフエニルアミンを更に含むことを特徴とする請求項1に記載の鈍感性固体推進剤組成物。本発明は前記のような従来技術の問題点を解決しようとするものであって、本発明の目的は、衝撃及び熱反応に鈍感な固体ロケット推進機関に使用することができる新規な固体推進剤組成物を提供するものであって、具体的には、LSGT試験結果が13等級であり、破砕特性が15MPams以下であり、SCO特性が改善された固体推進剤組成物を提供しようとすることである。前記のような目的を達成するための、本発明に基づいた鈍感性固体推進剤組成物は、バインダーとして水酸基末端ポリエーテル及び水酸基末端ポリカプロラクトンエーテルから選ばれる1種以上を5~10重量、可塑剤としてN-ブチル-Nニトラミンを5~15重量、主酸化剤としてのアンモニウムパークロレートを10~70重量、副酸化剤としてアンモニウムニトレートを1~30重量及びAl化合物、Zr化合物、B化合物及びFe化合物から選ばれる1種以上を1~30重量含むことを特徴とする。本発明の固体推進剤組成物にバインダーとして使用されるプレポリマー成分であるHTPE及びHTPCは特別に制限されず、任意のHTPE及びHTPCが使用されてよく、前記HTPE及びHTPCは本発明の固体推進剤組成物内で併行使用することができる。HTPCは、現在軍事用にのみ適用されるHTPEに比べて、原料の単価が低廉であり、商用的に各産業分野で使用されているので供給が円滑である。さらに、HTPCはポリマー主鎖がカプロラクトンで構成されているので、向後老化後加水分解処理が可能であり、より環境親和的であるという長所がある。前記バインダーは、本発明の固体推進剤組成物中に5~10重量の量で使用されてよく、5重量未満で使用時、推進剤の高温機械的特性が弱くなり好ましくなく、10重量超過時、推進剤の粘度が増加して推進機関の製作工程上好ましくない。HTPEとHTPCの併行使用時、HTPCはバインダー全体重量の10~60重量の量で使用されることが好ましい。HTPCは全体バインダー中最少10重量の量で使用されなければ、HTPCの効果を得ることができ、HTPCの使用量が全体バインダー中60重量を超えれば、HTPEの優秀な特性及び可塑剤との優秀な親和性を期待することができない。前記可塑剤として使用されるBuNENAは、通常使用される他の可塑剤としてニトログリセリン、ブタントリオールトリニトレート、トリメチオールエタントリニトレート及びジエチレングリコールジニトレートに比べてエネルギーが低く、相対的に低い温度で分解され得る可塑剤であって、前記バインダーとして使用されるHTPE及びHTPCに対して熱力学的に常用性がある。前記BuNENAは、本発明の固体推進剤組成物中に5~15重量の量で使用されてよく、5重量未満で使用時、推進剤の比推力性能が低下されるので好ましくなく、15超過時、推進剤の高温機械的特性が弱くなり好ましくない。本発明の固体推進剤組成物は可塑剤として前記BuNENAに追加して、通常の可塑剤であるTMETN及びBTTN中1種以上を更に含むことができる。TMETN及びBTTN中1種以上を更に含む場合、TMETN及びまたはBTTNの総量はBuNENA重量の30以下であることが好ましい。前記主酸化剤として使用されるAPは特別に制限されず、任意のAPが使用されてよく、APの商業的例として、AP200、AP6韓化製造等を使用することができ、本発明の固体推進剤組成物中に10~70重量の量で使用され得る。10重量未満で使用時、推進剤内に酸素が不足して正常燃焼がならないので好ましくなく、70重量超過時、推進剤が外部衝撃に敏感であるので好ましくない。前記副酸化剤として使用されるANは、相対的に低い分解温度を有する酸化剤であって、ANの商業的例として、AN150、AN50等を挙げることができ、1重量未満で使用時、効果が微々であり、30重量超過時、推進剤の性能が低下されるのは勿論、ANの高い吸湿性のため好ましくない。本発明の固体推進剤組成物に金属燃料として使用されるAl化合物、Zr化合物、Fe化合物及びB化合物からなる群から1種以上選ばれる成分は、1重量未満で使用時、その効果が微々であり、30重量超過時、却って推進剤の性能減少及び酸化剤の低い含有率のため、推進剤内に酸素が不足であるので好ましくない。本発明の固体推進剤組成物は、通常の固体推進剤組成物で使用し得る追加の添加剤を更に含むことができ、特に硬化剤として、イソポロンジイソシアネート、多官能性脂肪族イソシアネイトPolyfunctionalaliphaticisocyanate商業的例としてMobayChem社製造のDesmodureN100またはDesmodureN3200から選ばれる1種以上の成分、結合剤としてTEPANOLとグリシドルの反応生成物、安定剤としてNメチルpニトロアニリンまたは2-ニトロジフエニルアミンをそれぞれ01~1重量の量でさらに含むことができる。本発明に基づいて、衝撃及び熱反応に鈍感な固体ロケット推進機関用の固体推進剤組成物を提供することが可能であり、主酸化剤としてAPを使用しながらも熱反応においてSCO特性が好ましい推進剤を収得することが可能である。具体的に、本発明によって、LGST試験結果が13等級、破砕特性が15MPams以下に良好であり、低い温度で反応が起こり、熱反応特性即ち、SCO特性が優秀な鈍感性固体推進剤組成物が提供される。下記実施例及び比較例を通じて本発明を更に詳しく説明する。実施例及び比較例で適用された衝撃及び熱反応性に対する試験は下記に記載された方法に基づいて実施された。LSGT試験LSGTは、米海軍研究所NOLで開発した大型カード間隔試験であって、衝撃圧の形態で伝達されるエネルギーと推進剤の反応関係を測定する試験である。試片に伝達される衝撃圧は、爆薬である供与体の爆轟を利用して発生させ、爆薬と試片の間に緩衝材として挿入されるカードの間隔を使用して調節される。前記供与体としては、ペントライトまたはテトリルが使用され、カード材料としてはワックス、ポリメチルメタクリレート、セルロースアセテート等が使用される。カード数が70枚以上であれば、危険等級が爆轟が起こり得る11等級に分類され、鈍感性固体ロケット推進機関の製作のためには、推進剤が少なくとも13等級の付与を受けなければならない。破砕性試験破砕性試験は、UNTestseries7の方法に応じ、直径が18mm,重さ9gの円筒型推進剤試片を、厚さ20mmの鋼鉄板に150msの速度で衝突させた後、変形された推進剤を捕集し、これを平均直径が075mmの黒色火薬05gと熱線で構成された点火バッグを使用して、体積が108ccであり、時間当たり圧力変化を測定できる密閉容器で燃焼させて実施される。この時、計測された圧力変化資料から、単位時間当たりの圧力上昇率であるdPdtを計算し、最大値を求める。UNTestseries7による破砕性試験の通過基準は、前記の如き衝突速度150msで試験時、試験結果であるdPdt最大値等の平均値が15MPams以下である。SCO試験SCO試験は、熱的に鈍感な反応性を測定するための試験で、UNTestseries7のEIDSSCO試験に基づいて実施して、金属パイプの破壊状態が、上下の蓋を除き、破片の数が2個以下であれば通過であり、それを超えれば不適合である。その他の試験その他の試験として、燃焼速度、圧力指数、引張強度、変形率及び密度を大韓民国国防科学研究所の推進剤分析方法規格に基づいて実施し、燃焼速度及び圧力指数はADPSTD2008に基づいて測定し、引張強度及び変形率はADPSTD2004に基づいて測定し、密度はADPSTD2002に基づいて測定した。実施例1HTPE65重量、N320005重量、IPDI03重量、BuNENA108重量、AP6975重量、AN10重量、ZrC10重量、Fe2O3025重量、TEPANOL015重量、NMA05重量、及び2NDPA025重量で構成される固体推進剤組成物を製造した。前記組成物の各種物性試験の結果を下記及び表1に示した:1000psiaで燃焼速度985mms、圧力指数05334、引張強度75バー、変形率65、弾性率202バー、密度1714gcc及びEIDSSCO試験結果2片。実施例2HTPE65重量、N320005重量、IPDI03重量、BuNENA108重量、AP6975重量、AN10重量、ZrC10重量、Fe2O3025重量、TEPANOL015重量、NMA05重量、及び2NDPA025重量で構成される固体推進剤組成物を製造した。前記組成物の各種物性試験の結果を下記及び表1に示した:1000psiaで燃焼速度987mms、圧力指数05321、引張強度97バー、変形率59、弾性率24バー、密度1715gcc、及びEIDSSCO試験結果2片。実施例3HTPE76重量、N10007重量、IPDI04重量、BuNENA104重量、AP687重量、AN10重量、ZrC10重量、Fe2O303重量、TEPANOL015重量、NMA05重量、及び2NDPA025重量で構成される固体推進剤組成物を製造した。前記組成物の各種物性試験の結果を下記及び表1に示した:1000psiaで燃焼速度992mms、圧力指数05342、引張強度103バー、変形率52、弾性率29バー、密度1703gcc、及びEIDSSCO試験結果2片。実施例4HTPE75重量、N320009重量、IPDI03重量、BuNENA104重量、AP687重量、AN10重量、ZrC10重量、Fe2O303重量、TEPANOL015重量、NMA05重量、及び2NDPA025重量で構成される固体推進剤組成物を製造した。前記組成物の各種物性試験の結果を下記及び表1に示した:1000psiaで燃焼速度989mms、圧力指数05340、引張強度69バー、変形率34、弾性率27バー、密度1707gcc、及びEIDSSCO試験結果2片。実施例5HTPE65重量、N320005重量、IPDI03重量、BuNENA108重量、AP595重量、AN20重量、ZrC10重量、Fe2O305重量、TEPANOL015重量、NMA05重量、及び2NDPA025重量で構成される固体推進剤組成物を製造した。前記組成物の各種物性試験の結果を下記及び表1に示した:1000psiaで燃焼速度918mms、圧力指数05422、引張強度62バー、変形率46、弾性率18バー、密度1693gcc、及びEIDSSCO試験結果2片。実施例6HTPE74重量、N320005重量、IPDI03重量、BuNENA99重量、AP520重量、AN10重量、Al19重量、TEPANOL015重量、NMA05重量、及び2NDPA025重量で構成される固体推進剤組成物を製造した。前記組成物の各種物性試験の結果を下記及び表1に示した:1000psiaで燃焼速度832mms、圧力指数05663、引張強度77バー、変形率44、弾性率29バー、密度1789gcc、及びEIDSSCO試験結果2片。実施例7HTPE63重量、HTPC063重量、N320008重量、IPDI05重量、BuNENA1087重量、AP687重量、AN10重量、ZrC10重量、Fe2O303重量、TEPANOL015重量、NMA05重量、及び2NDPA025重量で構成される固体推進剤組成物を製造した。前記で、HTPCはHTPE重量の10で使用した。前記組成物の各種物性試験の結果を下記及び表1に示した:1000psiaで燃焼速度986mms、圧力指数05331、引張強度65バー、変形率35、弾性率29バー、密度1707gcc、及びEIDSSCO試験結果2片。実施例8HTPC68重量、N320005重量、IPDI03重量、BuNENA115重量、AP687重量、AN10重量、ZrC10重量、Fe2O303重量、TEPANOL015重量、NMA05重量、及び2NDPA025重量で構成される固体推進剤組成物を製造した。前記組成物の各種物性試験の結果を下記及び表1に示した:1000psiaで燃焼速度976mms、圧力指数05362、引張強度81バー、変形率38、弾性率38バー、密度1713gcc、及びEIDSSCO試験結果2片。比較例1HTPB815重量、IPDI15重量、ジオクチルアジペート30重量、AP855重量、ZrC15重量、TEPANOL01重量及びAO2246025重量で構成される固体推進剤組成物を製造した。前記組成物の各種物性試験の結果を下記及び表1に示した:1000psiaで燃焼速度1325mms、圧力指数04628、引張強度81バー、変形率38、弾性率38バー、密度1713gcc、EIDSSCO試験結果13片及び破砕性1051MPams。比較例2HTPE70重量、N320005重量、IPDI03重量、BuNENA108重量、AP795重量、ZrC10重量、Fe2O305重量、TEPANOL015重量、NMA025重量で構成される固体推進剤組成物を製造した。前記組成物の各種物性試験の結果を下記及び表1に示した:1000psiaで燃焼速度1177mms、圧力指数04560、引張強度82バー、変形率55、弾性率224バー、密度1739gcc、EIDSSCO試験結果11片、及び破砕性939MPams。比較例3HTPE65重量、N320005重量、IPDI03重量、BuNENA108重量、AP795重量、ZrC10重量、Fe2O305重量、TEPANOL015重量、NMA05重量、2NDPA025重量で構成される固体推進剤組成物を製造した。前記組成物の各種物性試験の結果を下記及び表1に示した:1000psiaで燃焼速度1154mms、圧力指数04430、引張強度80バー、変形率57、弾性率234バー、密度1738gcc、EIDSSCO試験結果7片。前記表1で分かるように、本発明に基づいた成分及び組成を有する実施例の固体推進剤組成物によって、主酸化剤としてAPを用いるにも拘らず2つ以下のSCO試験結果が満たしている一方、本発明に基づいたバインダー及びAPを用いたが、本発明に基づいた組成比を使用しない比較例の場合、SCO結果が3以上に満たしていないことを分かる。"